(57)【要約】【課題】吐出孔経路周辺への溶鋼中の介在物の付着を抑制することができる浸漬ノズルを提供する。【解決手段】ノズル本体２の長さ方向に平行な面Ｓ１で吐出孔経路４を切断した断面は、３つの頂点Ａ，Ｂ，Ｃが他の頂点Ｅ，Ｆよりも先端部２ａ側に位置する五角形の形状を有している。頂点Ａ及び頂点Ｂを結ぶ線分と頂点Ａ及び頂点Ｃを結ぶ線分とがなす角度をαとすると、９０°≦α≦１８０°である。流通路３の長さ方向に垂直な面Ｓ２で流通路を切断した円形状の断面の中心Ｏを通り流通路３の長さ方向に延びる仮想線Ｌと端面３ａとの交点を点Ｄとする。点Ｄは、各吐出孔経路４の各面Ｓ１による断面における各頂点Ｂを含むとともに仮想線Ｌに垂直な仮想平面Ｐ１上、又は、仮想平面Ｐ１に対して先端部２ａとは反対側に位置している。【選択図】図３
2017177195.tif 000002
【特許請求の範囲】
【請求項１】
ノズル本体と、
該ノズル本体の内部にその長さ方向に延びるように設けられた円柱形状または楕円柱形状の流通路と、
一端が該流通路に連通するとともに他端が前記ノズル本体の外周面で開口した吐出孔を有する少なくとも２つの吐出孔経路と
を備え、
前記ノズル本体の長さ方向に平行な面で前記吐出孔経路を切断した断面は、３つの頂点が他の２つの頂点よりも前記ノズル本体の先端部側に位置する五角形の形状を有し、前記３つの頂点のうち、前記ノズル本体の長さ方向に垂直な方向に関して真ん中の頂点を頂点Ａとし、残りの２つの頂点を頂点Ｂ及び頂点Ｃとすると、前記頂点Ａは、前記頂点Ｂ及び前記頂点Ｃよりも前記ノズル本体の先端部側に位置し、前記頂点Ａ及び前記頂点Ｂを結ぶ線分と前記頂点Ａ及び前記頂点Ｃを結ぶ線分とがなす角度をαとすると９０°≦α＜１８０°であり、
前記流通路は、前記ノズル本体の先端部側で閉塞した端面を有し、前記流通路の長さ方向に対して垂直な面で前記流通路を切断した円形状の断面の中心を通り前記流通路の長さ方向に延びる仮想線と前記端面との交点を点Ｄとすると、該点Ｄは、各吐出孔経路の前記断面における前記頂点Ａを含むとともに前記ノズル本体の長さ方向に対して垂直な仮想平面上に位置するか、または、該仮想平面に対して前記ノズル本体の先端部とは反対側に位置する、浸漬ノズル。
【請求項２】
前記頂点Ａ及び前記点Ｄを結ぶ線分と前記仮想線とがなす角度をβとすると３０°≦β≦９０°である、請求項１に記載の浸漬ノズル。
【発明の詳細な説明】
【技術分野】
【０００１】
この発明は、浸漬ノズルに係り、特に、溶鋼からスラブ、ブルーム、ビレット等の鋼片を連続的に鋳造する連続鋳造装置で使用する浸漬ノズルに関する。
【背景技術】
【０００２】
連続鋳造装置において、タンディッシュからモールドへ溶鋼を注入するために浸漬ノズルが広く使用されている。浸漬ノズルは、溶鋼が大気と直接接触して再酸化することを予防する役割を持ち、鋳片の品質向上に大きく寄与する重要な耐火物である。
【０００３】
浸漬ノズルの耐用を律する要因は、モールド内の溶鋼の表面に散布され、溶鋼の再酸化の予防及び鋼中の介在物の吸収除去などの目的で使用されるモールドパウダースラグによる局部溶損と、内管部への地金及び非金属物の付着によるノズルの閉塞とに大別される。これらのうちノズルの閉塞については、閉塞の程度が大きい場合、鋳造そのものが継続できなくなる場合がある。操業計画どおりの生産が困難になると、生産性や採算性に多大な影響を与える。また、鋳造不能に至らない場合においても、付着が発生することによって浸漬ノズルの内管流路が縮小し、モールド内へ供給される吐出流の流速及び流動パターンが変化することがある。モールド内へ供給される吐出流の流動パターンは、その鋳造条件に合わせて最適化されているため、閉塞により流動パターンが変化すると、介在物欠陥や気泡性欠陥などの発生率が増加し、鋳片品質の低下を招くことに繋がる。特に極低炭素鋼の鋳造時には、鋼中の酸素（Ｏ）を低減するためにＡｌの添加が行われているため、鋼中にアルミナ（Ａｌ２Ｏ３）介在物が発生し、閉塞に起因するトラブルが発生しやすい。
【０００４】
図７には、従来の浸漬ノズル１００における吐出孔１０５周辺での介在物の付着状況が示されている。図７（ａ）は、吐出孔１０５に対して垂直な方向に見た浸漬ノズル１００の正面図を示しており、図７（ｂ）は、浸漬ノズル１００の長さ方向軸１１０を含む平面で浸漬ノズル１００を切断した切断面の端面図を示しており、図７（ｃ）は、図７（ｂ）の平面とは垂直な平面で浸漬ノズル１００を切断した切断面の端面図を示している。図７（ｂ）に示されるように、浸漬ノズル１００には、その長さ方向に延びるとともにノズル本体１０２と同心円状に円柱形状の流通路１０３が形成されている。尚、流通路１０３はしばしば、楕円柱形状に形成されることもある。流通路１０３は、ノズル本体１０２の先端部１０２ａ側の端面１０３ａで閉塞している。ノズル本体１０２には、一端が流通路１０３に連通するとともに他端がノズル本体１０２の外周面１０２ｃで開口する吐出孔経路１０４が２つ形成されている。各吐出孔経路１０４は、前記一端から前記他端に向かって先端部１０２ａ側に傾斜している。図７（ａ）に示されるように、外周面１０２ｃで吐出孔経路１０４が開口する吐出孔１０５は矩形形状を有している。
【０００５】
図７（ｃ）に示されるように、付着物１０６は、流通路１０３の内周面１０３ｂから端面１０３ａにかけて大きく発達している。内周面１０３ｂに付着した付着物１０６は、図７（ａ）に示されるように、吐出孔経路１０４の内周面１０３ｂに開口する開口面の一部を塞ぐように発達している。また、端面１０３ａに付着した付着物１０６は、図７（ｂ）に示されるように、吐出孔経路１０４内へ発達し、吐出孔経路１０４の一部にも付着し、付着物１０６の一部が吐出孔１０５から外側へ飛び出している。
【０００６】
アルミナ等の介在物の流通路１０３への付着を防止する対策としては、浸漬ノズル及びその上流にある耐火物からアルゴン等の不活性ガスを適量吹き込むことにより、ガス気泡表面に介在物を吸着させ、浮上・除去させる手法が広く採用されている。また、流通路１０３の内周面１０３ｂに難付着材質を配置する手法も検討が進んでいる。
【０００７】
流通路１０３の内周面１０３ｂへの付着は上述の対策によって大幅に改善し、適切なガス吹き量、難付着材質を適用すれば、流通路１０３の閉塞によって鋳造を中止せざるを得なくなるような深刻な問題が発生することは殆ど無くなった。しかし、溶鋼流が浸漬ノズル１００からモールドへと供給される吐出孔１０５周辺においては、未だ付着が多い事例が散見される。同位置は、溶鋼流の吐出流速、吐出方向を最終的に決定する部位であり、同位置における付着を予防することは非常に重要である。同位置への付着を防ぐために、例えば特許文献１には、難付着材質を流通路１０３の内周面１０３ｂに加え、吐出孔経路１０４にも設ける形態が開示されている。
【先行技術文献】
【特許文献】
【０００８】
【特許文献１】特開２００７−１３０６５３号公報
【発明の概要】
【発明が解決しようとする課題】
【０００９】
しかしながら、吐出孔経路１０４にも難付着材質を設けることは、製造上の困難を伴うために採用が進まず、吐出孔１０５周囲の付着の問題は完全な解決には至っていない。
【００１０】
この発明はこのような問題点を解決するためになされたもので、吐出経路孔周辺への溶鋼中の介在物の付着を抑制することができる浸漬ノズルを提供することを目的とする。
【課題を解決するための手段】
【００１１】
この発明に係る浸漬ノズルは、ノズル本体と、ノズル本体の内部にその長さ方向に延びるように設けられた円柱形状または楕円柱形状の流通路と、一端が流通路に連通するとともに他端がノズル本体の外周面で開口した吐出孔を有する少なくとも２つの吐出孔経路とを備え、ノズル本体の長さ方向に平行な面で吐出孔経路を切断した断面は、３つの頂点が他の２つの頂点よりもノズル本体の先端部側に位置する五角形の形状を有し、３つの頂点のうち、ノズル本体の長さ方向に垂直な方向に関して真ん中の頂点を頂点Ａとし、残りの２つの頂点を頂点Ｂ及び頂点Ｃとすると、頂点Ａは、頂点Ｂ及び頂点Ｃよりもノズル本体の先端部側に位置し、頂点Ａ及び頂点Ｂを結ぶ線分と頂点Ａ及び頂点Ｃを結ぶ線分とがなす角度をαとすると９０°≦α＜１８０°であり、流通路は、ノズル本体の先端部側で閉塞した端面を有し、流通路の長さ方向に対して垂直な面で流通路を切断した円形状の断面の中心を通り流通路の長さ方向に延びる仮想線と端面との交点を点Ｄとすると、点Ｄは、各吐出孔経路の断面における頂点Ａを含むとともにノズル本体の長さ方向に対して垂直な仮想平面上に位置するか、または、仮想平面に対してノズル本体の先端部とは反対側に位置する。
頂点Ａ及び点Ｄを結ぶ線分と仮想線とがなす角度をβとすると３０°≦β≦９０°であってもよい。
【発明の効果】
【００１２】
この発明によれば、浸漬ノズルの流通路を流通する溶鋼流において、流通路の内周面近傍の乱流エネルギーの集中が抑制されるので、吐出孔経路周辺の流通路の内周面への溶鋼中の介在物の付着を抑制することができる。
【図面の簡単な説明】
【００１３】
【図１】従来の浸漬ノズルにおいて、数値流体力学（ＣＦＤ）計算によって算出した溶鋼流中の内部エネルギー（ＫＥ）の結果を示す図である。
【図２】この発明の実施の形態に係る浸漬ノズルの斜視図である。
【図３】この実施の形態に係る浸漬ノズルの３つの異なる位置で切断した断面の部分端面である。
【図４】この実施の形態に係る浸漬ノズルの変形例の２つの異なる位置で切断した断面の部分端面図である。
【図５】実施例３の浸漬ノズルにおいて、数値流体力学（ＣＦＤ）計算によって算出した溶鋼流中の内部エネルギー（ＫＥ）の結果を示す図である。
【図６】実機使用における比較例１及び実施例３のアルミナ系介在物の付着量の比較を示す図である。
【図７】従来の浸漬ノズルにおける吐出孔周辺での介在物の付着状況を示す例示図である。
【発明を実施するための形態】
【００１４】
以下、この発明の実施の形態を添付図面に基づいて説明する。
まず、従来の浸漬ノズルの吐出孔の周囲に付着が多く認められる場合の例として、図７に示された浸漬ノズル１００に対して、付着が発生している部位周辺ではどのような現象が発生しているかを確認するため、数値流体力学（ＣＦＤ）計算を実施した。ＣＦＤ計算には、市販のプログラムであるPHOENICSを用いた。
【００１５】
従来の浸漬ノズル１００について、図７（ｃ）に示された面と同じ面のＣＦＤ計算結果のコンターを図１に示す。これによると、流通路１０３の内周面１０３ｂ近傍に乱流エネルギーが局所的に高まっていることが明らかになった。また、その部位では、上から下に流下してくる流れが、端面１０３ａに衝突して一部反転が発生し、打ち消し合いが生じることによって、他と比較して流速が遅くなっていることも確認された。図７（ｃ）と図１とを対比すると、付着が多く認められる部位と乱流エネルギーが集中している部位とはほぼ重複していることが明らかになった。
【００１６】
液体である溶鋼の中に固体である介在物の微細粒が分散している状態から、固体が凝集・堆積していくメカニズムについては広く研究がなされており、乱流によって細かな介在物粒子が衝突・凝集することがプロセスの支配的な因子であるとされている。すなわち、乱流エネルギーが集中している部位では、溶鋼中の介在物の凝集が起こりやすく、凝集した介在物が堆積することによって付着が進行すると言える。そのことと、本調査で明らかになった使用後の浸漬ノズルの付着が多い部位と、ＣＦＤ計算により乱流エネルギーが集中している部位とが重複しているという結果とに矛盾点は無い。
【００１７】
以上のことから、乱流エネルギーの集中部位は付着が起こりやすいということが言え、言い換えれば、乱流エネルギーの集中を抑制することができる吐出孔経路の断面形状は、同位置への付着を低減することが可能な形状であるとすることができるのではないかと考えた。このような視点から、浸漬ノズルの吐出孔経路周辺の構造についてＣＦＤ計算を繰り返し実施し、またその結果を実機で確認することによって本発明に至った。
【００１８】
図２に、この発明に係る浸漬ノズル１を示す。浸漬ノズル１は、円柱形状のノズル本体２を有している。ノズル本体２には、その長さ方向に延びるとともにノズル本体２と同心円状に円柱形状の流通路３が形成されている。流通路３は、ノズル本体２の先端部２ａ側の端部で閉塞し、ノズル本体２の他端部２ｂ側の端部で開口している。尚、図２において、ノズル本体２及び流通路３はそれぞれ円柱形状であるが、楕円柱形状としてもよい。図３（ａ）に示されるように、流通路３の閉塞した端部は、先端部２ａ側に頂点が位置する円錐面形状の端面３ａとなっている。図３（ａ）の線ＩＩＩｂ−ＩＩＩｂに沿った断面の端面図である図３（ｂ）に示されるように、ノズル本体２には、一端が流通路３に連通するとともに他端がノズル本体２の外周面２ｃで開口して吐出孔５を構成する吐出孔経路４が２つ形成されている。各吐出孔経路４は、前記一端から前記他端に向かって先端部２ａ側に傾斜している。
【００１９】
ノズル本体２の長さ方向に平行な面Ｓ１で吐出孔経路４を切断した断面の端面図である図３（ｃ）に示されるように、吐出孔経路４の断面は、３つの頂点Ａ，Ｂ，Ｃが他の頂点Ｅ，Ｆよりも先端部２ａ側に位置する五角形の形状を有している。３つの頂点Ａ，Ｂ，Ｃのうち頂点Ａは、ノズル本体２の長さ方向に垂直な方向に関して真ん中に位置しており、頂点Ｂ及び頂点Ｃよりも先端部２ａ側に位置している。吐出孔経路４の断面形状が、このような頂点Ａ，Ｂ，Ｃからなる形状をとることによって、流通路３の内周面３ｂ近傍を流下してきた溶鋼の流れは、スムーズに流通路３の半径方向内側に向かう方向に向きを変えることができる。吐出孔経路４の断面形状の残りの２つの頂点Ｅ，Ｆは、Ｒをつけた頂点となっている。
【００２０】
頂点Ａ及び頂点Ｂを結ぶ線分と頂点Ａ及び頂点Ｃを結ぶ線分とがなす角度をαとすると、９０°≦α＜１８０°であり、より好ましくは１００°≦α＜１６０°である。αが９０°よりも小さい場合、吐出量を維持するために必要な開口面積を確保することが困難であることや、鋭角の角を設けることによってその位置に応力が集中し、鋳造開始時の割れなどのトラブルリスクが上昇する問題がある。一方、αが１８０°よりも大きい場合は、流通路３の内周面３ｂ近傍を流下してきた溶鋼の流れを流通路３の半径方向内側に向かう方向に向きを変えることができないため乱流エネルギーの集中を抑制することができない。
【００２１】
図３（ｂ）に示されるように、流通路３の長さ方向に垂直な面Ｓ２で流通路を切断した円形状の断面の中心Ｏを通り流通路３の長さ方向に延びる仮想線Ｌと端面３ａとの交点を点Ｄとする。点Ｄは、各吐出孔経路４の各面Ｓ１による断面における各頂点Ａを含むとともに仮想線Ｌに垂直な仮想平面Ｐ１に対して先端部２ａとは反対側に位置している。これにより、端面３ａに衝突した溶鋼の流れをスムーズに吐出孔経路４に導入し、流通路３を流下する溶鋼の流れと、端面３ａに対する反転流との衝突によって生じる乱流エネルギーの集中を抑制することができ、その結果、吐出孔経路４の周辺の内周面３ｂへの介在物の付着を抑制することが可能となる。逆に、点Ｄが仮想平面Ｐ１よりも先端部２ａ側に位置する場合には、点Ｄの周辺は滝つぼ状の形状となるため、端面３ａに対する強い反転流が発生し、乱流エネルギーの集中を抑制することができなくなってしまう。また、吐出孔経路４は、内周面３ｂから外周面２ｃに向かって単調に傾斜する必要がある。例えば、吐出孔経路４の途中で勾配が変化する極点が存在すると、その位置で溶鋼の流れが乱されるため好ましくない。
【００２２】
頂点Ａ及び点Ｄを結ぶ線分と仮想線Ｌとがなす角度をβとすると３０°≦β＜９０°であり、より好ましくは４５°≦β≦８５°である。角度βをこの範囲にすることにより、流通路３を流下する溶鋼の流れをスムーズに吐出孔経路４に導入することが可能となる。βが３０°未満であると、吐出孔経路４の傾斜が大きすぎるため、溶鋼がモールドのより深い部分に向かう方向に流れることとなって溶鋼中の介在物やガス等の浮上に不利となり、その結果、それらが鋳片中に残留することによる鋳片品質欠陥のリスクが増加することとなる。
【００２３】
また、図３（ｃ）に示されるように、頂点Ｂ及び頂点Ｅを結ぶ線分と頂点Ｃ及び頂点Ｆを結ぶ線分との間の距離をａとし、頂点Ｅ及び頂点Ｆを結ぶ線分と頂点Ａとの間の距離をｂとすると、ａ及びｂについて特別な範囲はないが、ａとｂとの比ａ／ｂについて、０．３３＜ａ／ｂ≦２．０の範囲であることが好ましい。ａ／ｂが０．３３以下の場合、流通路３から吐出孔経路４への移行部分で吸込み流が発生しやすくなる。吸い込み流が発生することによって、本発明の効果が失われてしまう可能性がある。一方、ａ／ｂが２．０以上の場合、必要な開孔面積を確保できないため、本発明の特徴を充分に生かすことができない。また、必要な開孔面積を強いて確保しようとすると、ａが大きくなりすぎて２つの吐出孔５，５間の間隔が小さくなり、ノズル本体２の折損リスクが増大するので好ましくない。
【００２４】
このように、浸漬ノズル１の流通路３を流通する溶鋼流において、流通路３の内周面３ｂ近傍の乱流エネルギーの集中が抑制されるので、吐出孔経路４周辺の流通路３の内周面３ｂへの溶鋼中の介在物の付着を抑制することができる。
【００２５】
この実施の形態では、点Ｄは、仮想平面Ｐ１に対して先端部２ａとは反対側に位置していたが、図４に示される浸漬ノズル１’のように、仮想平面Ｐ１上にあってもよい。この場合には、β＝９０°となる。その結果、実施の形態におけるβの範囲と合わせて、この発明に係る浸漬ノズルにおけるβの範囲は、３０°≦β≦９０°である。
【００２６】
この実施の形態では、吐出孔経路４の面Ｓ１による断面形状において、頂点Ｂ及び頂点Ｅを結ぶ線分と、頂点Ｃ及び頂点Ｆを結ぶ線分とがそれぞれ、仮想線Ｌと平行であったが、仮想線Ｌに対して傾いていてもよい。この場合、両線分間の距離ａ（図３（ｃ）参照）がノズル本体２の長さ方向の位置で変化してしまうが、仮想線Ｌに垂直な方向に関して両線分間の最大距離をａとする。また、頂点Ｅ及び頂点Ｆを結ぶ線分は必ずしも直線状である必要はなく、曲線状であったり、いくつかの線分を連結した形状であったりしてもよい。尚、この実施の形態では、吐出孔経路４は２つ設けられていたが、３つ以上設けてもよい。
【００２７】
この実施の形態では、ノズル本体２の材質として何の特定もしなかったが、特に材質に関する制約はない。例えば、アルミナ−黒鉛質、アルミナ−シリカ−黒鉛質、マグネシア−黒鉛質、スピネル−黒鉛質、ジルコニア−黒鉛質、カルシウムジルコネート−黒鉛質といった系を主原料とし、金属、合金、炭化物、窒化物、ホウ化物を添加物としてそれぞれ５ｗｔ％未満の添加量で構成された材質を使用してもよい。
【００２８】
この発明には、浸漬ノズル又は浸漬ノズルより上方にて使用される耐火物からのガス吹き技術との組み合わせ、あるいは、流通路の内周面に難付着材質を組み合わせてもよい。具体的には、アルミナ質、アルミナ−シリカ質、スピネル質、スピネル−フラックス質、アルミナ−フラックス質、スピネル−黒鉛質、ジルコン質、ジルコニア−黒鉛質、カルシウムジルコネート−黒鉛質といった材料を流通路の内周面に適用可能である。また、この発明は、一般的なスラブ連続鋳造機の操業条件においては適用可能である。すなわち、スループットについては、０．５ｔｏｎ／ｍｉｎから８ｔｏｎ／ｍｉｎまでは対応可能である。
【実施例】
【００２９】
次に、この発明に係る浸漬ノズル１を使用することにより得られる効果を、実施例に基づいて検証する。
本発明に係る浸漬ノズルとして、表１に示される実施例１〜１２を準備し、本発明に相当しない浸漬ノズルとして、表２に示される比較例１〜４を準備した。実施例１〜１２及び比較例１〜４のそれぞれに係る浸漬ノズルの構成は、上記実施の形態で説明した浸漬ノズル１の構成と同じであり、距離ａ及びｂと、角度α及びβとの値が表１及び２の通りである。尚、各浸漬ノズルの２つの吐出孔経路は、それぞれの吐出孔がノズル本体の長さ方向を中心とした点対称の位置となるように設けられている。
【００３０】
【表１】
2017177195.tif 000003
【００３１】
【表２】
2017177195.tif 000004
【００３２】
１．数値解析によるこの発明の効果の検証
数値解析はＣＨＡＭ社製の流体解析ソフトウェア「PHOENICS VR editor 2014」を使用した。この数値解析に用いたパラメータは以下の通りである。
・計算セル数：約８０万（モデルにより変動）
・流体：溶鋼（１５６０℃ 、密度７．８ｇ／ｃｍ３）
【００３３】
実施の形態のＣＦＤ計算で用いたＣＦＤプログラムPHOENICSを用い、浸漬ノズル１の流通路３の内径を７０ｍｍとし、スループットを３ｔｏｎ／ｍｉｎとして、実施例１〜１２及び比較例１〜４それぞれの条件で、溶鋼流の乱流エネルギーの値を計算した。その結果を、表１及び表２に示す。溶鋼中の乱流エネルギーの高い場所で、介在物によるノズル閉塞が起こりやすいため、乱流エネルギーを低く抑えることが好ましい。
【００３４】
本願明細書の従来技術として挙げた図７に示される浸漬ノズル１００に相当する比較例１の場合、図１に示されるように、流通路１０３の内周面１０３ｂ近傍に乱流エネルギーが集中する領域が発生する。これに対し、実施例３の場合、図５に示されるように、乱流エネルギーの集中が起こらないことが分かる。そこで、比較例１における乱流エネルギーの最高値を基準（１００）とし、各実施例及び各比較例の条件で同様に乱流エネルギーの最高値を比較した。最高値が７０以下であれば、乱流エネルギーの低減効果があったものと定義し、５０以下の場合はその効果がより大きいと定義した。
【００３５】
実施例１〜１２のいずれも、乱流エネルギーの低減効果があった。これに対し、比較例１は高い乱流エネルギーとなった。比較例２は、乱流エネルギーの低減効果はある程度あったが、製造が困難な形態であった。比較例３は、αを１８０°とした場合であるが、乱流エネルギーの低減効果は十分とはいえない。比較例４は、βを２５°とした場合であるが、乱流エネルギーの低減効果はあったものの、溶鋼の流れがモールドのより深い部分に向かう方向に流れ、介在物やガスの浮上に不利で巻き込まれてしまった。
【００３６】
次に、実施例３の浸漬ノズル及び比較例１の浸漬ノズルのそれぞれについて、スループットと溶鋼流の乱流エネルギーとの関係を計算した。その結果を表３に示す。
【００３７】
【表３】
2017177195.tif 000005
【００３８】
スループットが増加すると、浸漬ノズルの流通路を流下する溶鋼流の通過速度が上昇するため、溶鋼流の乱流エネルギーも増加する傾向がある。実施例３も、溶鋼流の乱流エネルギーはスループットが増加するに従って増加傾向ではあるが、同じスループット条件下では比較例１よりも抑制された。
【００３９】
２．連続鋳造による検証
実施例３の浸漬ノズル及び比較例１の浸漬ノズルそれぞれについて実機使用を行った。鋼種は低炭Ａｌキルド鋼とし、２ストランドの連続鋳造機のそれぞれの浸漬管として、それらの浸漬ノズルを取り付けた。各浸漬ノズルの流通路の内径は７０ｍｍとし、スループットは３ｔｏｎ／ｍｉｎとした。流通路内部でのアルミナ系介在物の付着量を比較した結果を、図６に示す。付着量は、比較品１の付着量を１００とした指数で示した。比較例１の場合、流通路の内周面に大きな付着が発生したのに対し、実施例３では付着量が１／５以下に低下した。このように、この発明の優位性は明確である。
【符号の説明】
【００４０】
１，１’  浸漬ノズル、２  ノズル本体、２ａ  （ノズル本体の）先端部、２ｃ  （ノズル本体の）外周面、３  流通路、３ａ  （流通路の）端面、３ｂ  （流通との）内周面、４  吐出孔経路、５  吐出孔、Ｌ  仮想線、Ｐ１  仮想平面、Ｓ１，Ｓ２  面。
【図１】
2017177195.tif 000006
【図２】
2017177195.tif 000007
【図３】
2017177195.tif 000008
【図４】
2017177195.tif 000009
【図５】
2017177195.tif 000010
【図６】
2017177195.tif 000011
【図７】
2017177195.tif 000012
【手続補正書】
【提出日】平成29年6月30日(2017.6.30)
【手続補正１】
【補正対象書類名】明細書
【補正対象項目名】００１１
【補正方法】変更
【補正の内容】
【００１１】
この発明に係る浸漬ノズルは、ノズル本体と、ノズル本体の内部にその長さ方向に延びるように設けられた円柱形状または楕円柱形状の流通路と、一端が流通路に連通するとともに他端がノズル本体の外周面で開口した吐出孔を有する少なくとも２つの吐出孔経路とを備え、ノズル本体の長さ方向に平行な面で吐出孔経路を切断した断面は、３つの頂点が他の２つの頂点よりもノズル本体の先端部側に位置する五角形の形状を有し、３つの頂点のうち、ノズル本体の長さ方向に垂直な方向に関して真ん中の頂点を頂点Ａとし、残りの２つの頂点を頂点Ｂ及び頂点Ｃとすると、頂点Ａは、頂点Ｂ及び頂点Ｃよりもノズル本体の先端部側に位置し、頂点Ａ及び頂点Ｂを結ぶ線分と頂点Ａ及び頂点Ｃを結ぶ線分とがなす角度をαとすると９０°≦α＜１８０°であり、流通路は、ノズル本体の先端部側で閉塞した端面を有し、流通路の長さ方向に対して垂直な面で流通路を切断した円形状または楕円形状の断面の中心を通り流通路の長さ方向に延びる仮想線と端面との交点を点Ｄとすると、点Ｄは、各吐出孔経路の断面における頂点Ａを含むとともにノズル本体の長さ方向に対して垂直な仮想平面上に位置するか、または、仮想平面に対してノズル本体の先端部とは反対側に位置する。
頂点Ａ及び点Ｄを結ぶ線分と仮想線とがなす角度をβとすると３０°≦β≦９０°であってもよい。
【手続補正２】
【補正対象書類名】特許請求の範囲
【補正対象項目名】全文
【補正方法】変更
【補正の内容】
【特許請求の範囲】
【請求項１】
ノズル本体と、
該ノズル本体の内部にその長さ方向に延びるように設けられた円柱形状または楕円柱形状の流通路と、
一端が該流通路に連通するとともに他端が前記ノズル本体の外周面で開口した吐出孔を有する少なくとも２つの吐出孔経路と
を備え、
前記ノズル本体の長さ方向に平行な面で前記吐出孔経路を切断した断面は、３つの頂点が他の２つの頂点よりも前記ノズル本体の先端部側に位置する五角形の形状を有し、前記３つの頂点のうち、前記ノズル本体の長さ方向に垂直な方向に関して真ん中の頂点を頂点Ａとし、残りの２つの頂点を頂点Ｂ及び頂点Ｃとすると、前記頂点Ａは、前記頂点Ｂ及び前記頂点Ｃよりも前記ノズル本体の先端部側に位置し、前記頂点Ａ及び前記頂点Ｂを結ぶ線分と前記頂点Ａ及び前記頂点Ｃを結ぶ線分とがなす角度をαとすると９０°≦α＜１８０°であり、
前記流通路は、前記ノズル本体の先端部側で閉塞した端面を有し、前記流通路の長さ方向に対して垂直な面で前記流通路を切断した円形状または楕円形状の断面の中心を通り前記流通路の長さ方向に延びる仮想線と前記端面との交点を点Ｄとすると、該点Ｄは、各吐出孔経路の前記断面における前記頂点Ａを含むとともに前記ノズル本体の長さ方向に対して垂直な仮想平面上に位置するか、または、該仮想平面に対して前記ノズル本体の先端部とは反対側に位置する、浸漬ノズル。
【請求項２】
前記頂点Ａ及び前記点Ｄを結ぶ線分と前記仮想線とがなす角度をβとすると３０°≦β≦９０°である、請求項１に記載の浸漬ノズル。